ГИПСОВАЯ ПАНЕЛЬ С ПОКРЫТИЕМ НА ЛИЦЕВЫХ ПОВЕРХНОСТЯХ И СПОСОБ ЕЕ ИЗГОТОВЛЕНИЯ

1. Способ формирования гипсовой панели, включающий этапы, на которых
(a) обеспечивают пористую подложку, имеющую внутреннюю поверхность;
(b) наносят зернистый материал на внутреннюю поверхность пористой подложки с формированием покрытой порошком подложки, при этом зернистый материал необязательно проходит частично в пористую подложку с ее внутренней поверхности таким образом, что внешняя поверхность пористой подложки, противоположная внутренней поверхности, является, по существу, свободной от зернистого материала;
(c) наносят водную гипсовую суспензию на внутреннюю поверхность покрытой порошком подложки на, по меньшей мере, часть нанесенного зернистого материала, с формированием покрытой суспензией подложки, при этом зернистый материал заполняет часть пор в пористой подложке, препятствуя проникновению гипсовой суспензии через нее; и
(d) формируют гипсовую панель из покрытой суспензией подложки.
2. Способ по п.1, отличающийся тем, что зернистый материал содержит гидратируемый порошок, а вода из водной гипсовой суспензии гидратирует гидратируемый порошок, при этом гидратируемый порошок необязательно содержит частицы на основе гипса, такие как полугидрат сульфата кальция, при этом гидратируемый порошок необязательно содержит наполнитель, выбранный из карбоната кальция, глины и их смесей.
3. Способ по любому из пп.1-2, отличающийся тем, что зернистый материал содержит повторно растворимые органические частицы, выбранные из группы, состоящей из акриловых смол, поливинилового спирта, полиэтиленгликоля, поливинилхлорида, винилацетата, их сополимеров и их смесей, при этом зернистый материал необязательно содержит от приблизительно 1 до приблизительно 30 мас.% повторно растворимых органических частиц.
2
2
4. Способ по любому из пп.1, 2, отличающийся тем, что пористая положка является нетканым стекловолоконным покрытием, при этом нетканое стекловолоконное покрытие необязательно содержит от приблизительно 70 до приблизительно 90% стекловолокна, имеющего диаметр от приблизительно 10 до приблизительно 20 мкм, и от приблизительно 10 до приблизительно 30% стекловолокна, имеющего меньший диаметр, составляющий от приблизительно 5 до приблизительно 15 мкм, и основную массу, составляющую приблизительно 20 фунтов/1000 фут или более, при этом нетканое стекловолоконное покрытие необязательно содержит приблизительно 80% стекловолокна, имеющего диаметр, составляющий приблизительно 16 мкм, и приблизительно 20% стекловолокна, имеющего диаметр, составляющий приблизительно 11 мкм, и основную массу, составляющую приблизительно 20 фунтов/1000 фут или более.
2
5. Способ по любому из пп.1, 2, отличающийся тем, что дополнительно включает распределение нанесенного зернистого материала на внутреннюю поверхность пористой подложки перед нанесением на нее водной гипсовой суспензии, при этом зернистый материал необязательно наносят на внутреннюю поверхность пористой подложки со скоростью от приблизительно 10 до приблизительно 40 фунтов/1000 фут.
6. Гипсовая панель с облицовочным покрытием, содержащая
(a) гипсовую основу;
(b) волокнистое покрытие, имеющее внутреннюю поверхность, обращенную к, по меньшей мере, одной стороне гипсовой основы; и
(c) гидратированный зернистый материал на внутренней поверхности волокнистого покрытия, который частично проходит в волокнистое покрытие со стороны его внутренней поверхности;
при этом гидратированный зернистый материал обеспечен независимо от гипсовой основы, и/или при этом состав гидратированного зернистого материала отличается от состава гипсовой основы.
7. Гипсовая панель с облицовочным покрытием по п.6, отличающаяся тем, что гидратированный зернистый материал содержит частицы на основе гипса, такие как полугидрат сульфата кальция, при этом гидратированный зернистый материал необязательно содержит наполнитель, выбранный из карбоната кальция, глины и их смесей.
8. Гипсовая панель с облицовочным покрытием по любому из пп.6, 7, отличающаяся тем, что гидратированный зернистый материал содержит повторно растворимые органические частицы, выбранные из группы, состоящей из акриловых смол, поливинилового спирта, полиэтиленгликоля, поливинилхлорида, винилацетата, их сополимеров и их смесей, при этом гидратированный зернистый материал необязательно содержит от приблизительно 1 до приблизительно 30 мас.% повторно растворимых органических частиц.
2
2
9. Гипсовая панель с облицовочным покрытием по любому из пп.6, 7, отличающаяся тем, что волокнистое покрытие содержит от приблизительно 70 до приблизительно 90% стекловолокна, имеющего диаметр от приблизительно 15 мкм или более, и от приблизительно 10 до приблизительно 30% стекловолокна, имеющего диаметр, составляющий приблизительно 4-6 мкм, и основную массу, составляющую приблизительно 20 фунтов/1000 фут или более, и/или при этом волокнистое покрытие дополнительно содержит нетканое стекловолоконное покрытие, содержащее приблизительно 80% стекловолокна, имеющего диаметр, составляющий приблизительно 16 мкм, и приблизительно 20% стекловолокна, имеющего диаметр, составляющий приблизительно 11 мкм, и основную массу, составляющую приблизительно 22 фунтов/1000 фут или более.
10. Гипсовая панель с облицовочным покрытием по любому из пп.6, 7, отличающаяся тем, что внешняя поверхность волокнистого покрытия, противоположная его внутренней поверхности, является, по существу, свободной от гидратированного зернистого материала.